"A少なくとも1種の電子不足オレフィン1~70質量、Bオレフィン性二重結合上に電子吸引性置換基を持たず水素原子及び/又は炭素原子のみを持つ少なくとも1種のオレフィン1~85質量、並びにC少なくとも1種のアルコキシビニルシラン1~70質量の共重合によって得られ、ここで、成分A、B及びCの質量の総計は100質量となる、ターポリマー。成分Aとして、オレフィン性二重結合上に-CO-、-CN-、-NO2及び-SO2-の群から選択された少なくとも1つの電子吸引性置換基を持つ少なくとも1種のオレフィンから得られる、請求項1記載のターポリマー。成分Aとして少なくとも1種のモノエチレン性不飽和C4~C6-ジカルボン酸の無水物から得られる、請求項1又は2記載のターポリマー。成分Bとして100~500,000の数平均分子量Mnを有するイソブテンホモポリマー又はイソブテンコポリマーから得られる、請求項1から3までのいずれか1項記載のターポリマー。成分Bとして少なくとも60モルの末端ビニリデン二重結合の含有率を有するイソブテンホモポリマー又はコポリマーから得られる、請求項4記載のターポリマー。成分Cとして、一般式IR1R2C=CR3-SiR4mOR53mI[式中、mは0、1又は2であり、R1、R2、R3、R4及びR5は同じであるか又は異なっていてよく、かつC1~C20-アルキル基、C5~C20-シクロアルキル基、C6~C20-アリール基又はC7~C20-アラルキル基を表し、その際、R1、R2、R3及びR4は水素を意味してもよい]の少なくとも1種の化合物から得られる、請求項1から5までのいずれか1項記載のターポリマー。成分Cとして、一般式IaH2C=CH-SiOR53Ia[式中、これら3つのすべてのアルコキシ基は同じであり、かつR5は前記の意味を有する]の少なくとも1種のトリアルコキシビニルシランから得られる、請求項6記載のターポリマー。A少なくとも1種のモノエチレン性不飽和C4~C6-ジカルボン酸の無水物5~60質量、B100~500,000の数平均分子量Mnを有するイソブテンホモポリマー又はイソブテンコポリマー5~80質量、及びC少なくとも1種のアルコキシビニルシラン5~60質量の共重合によって得られ、ここで、成分A、B及びCの質量の総計は100質量となる、請求項4記載のターポリマー。実質的に交互構造形成を有する、請求項1から8までのいずれか1項記載のターポリマー。500~2,000,000の数平均分子量Mnを有する、請求項1から9までのいずれか1項記載のターポリマー。1.5~15の多分散性を有する、請求項1から10までのいずれか1項記載のターポリマー。前記成分A、B及びCを塊状重合、溶液重合又は懸濁重合でラジカル的に互いに共重合させることを特徴とする、請求項1から11までのいずれか1項記載のターポリマーの製造法。請求項1から11までのいずれか1項記載の前記ターポリマーを、80°Cを上回る温度に少なくとも10分間加熱することにより得られる、熱により架橋したターポリマー。請求項1から11までのいずれか1項記載の前記ターポリマーと一価若しくは多価アルコール及び/又は一価若しくは多価アミンとの反応によって得られる、変性及び/又は架橋したターポリマー。請求項1から11までのいずれか1項記載の前記ターポリマーと水との反応によって得られる、加水分解により架橋したターポリマー。請求項1から11までのいずれか1項記載の前記ターポリマーを水性若しくはアルコール性のアルカリ金属水酸化物溶液又は水性若しくはアルコール性のアミン溶液で処理することによって得られる、水性アルカリ性、アルコール性アルカリ性、アルコール性アミン性又は水性塩基性のターポリマー調製物。"